Brevet FR3046827A1 (20170721)
REVENDICATIONS1. Structure tubulaire multicouche MLT destinée au transport de fluides, en particulier d'essence, comprenant de l'intérieur vers l'extérieur au moins une couche intérieure barrière (1) et au moins une couche extérieure (2) situé au-dessus de la couche barrière, ladite couche extérieure (2) ou l'ensemble des couches (2) et des autres couches éventuelles situées au-dessus de la couche barrière, contenant en moyenne de 0 à 5% de plastifiant par rapport au poids total de la composition de la couche (2), ou dans laquelle l'ensemble des couches extérieures, situées au-dessus de la couche barrière, comprennent en moyenne de 0 à 5% de plastifiant, ladite couche extérieure (2) comprenant majoritairement au moins un polyamide de type aliphatique ou constitué de plus de 75% de motifs aliphatiques, ledit polyamide aliphatique étant choisi parmi - un polyamide noté A présentant un nombre moyen d'atomes de carbone par atome d'azote noté CA compris entre 4 et 8,5, avantageusement entre 4 et 7 ; - un polyamide noté B et un nombre moyen d'atomes de carbone par atome d'azote noté Cs compris entre 7 et 10, avantageusement entre 7,5 et 9,5 ; - un polyamide noté C présentant un nombre moyen d'atomes de carbone par atome d'azote noté Cc compris entre 9 et 18, avantageusement entre 10 et 18 ; sous réserve que lorsque ladite couche extérieure (2) comprend au moins trois polyamides, l'un au moins desdits polyamides A, B ou C est exclu.\n<CLM>\1\tStructure tubulaire multicouche (MLT) selon la revendication 1, dans laquelle ladite couche extérieure (2) comprend de 0 à 1,5% de plastifiant par rapport au poids total de la composition de la couche (2).\n<CLM>\1\tStructure tubulaire multicouche (MLT) selon la revendication 1 ou 2, dans laquelle au moins une deuxième couche extérieure (2') située au-dessus de la couche barrière est présente, et de préférence située au-dessus de la couche (2), ladite couche (2') étant plastifiée, ledit plastifiant étant en particulier présent en une proportion de 1,5% à 15% en poids par rapport au poids total de la composition de ladite couche, l'épaisseur de ladite couche (2') représente de préférence jusqu'à 20% de l'épaisseur totale de la structure tubulaire, en particulier jusqu'à 200pm. 3046827 19\n<CLM>\1\tStructure tubulaire multicouche (MLT) selon la revendication 3, dans laquelle la couche (2') est la plus extérieure et est la seule plastifiée, la (ou les) couche(s) (2) étant dépourvue(s) de plastifiant. 5\n<CLM>\1\tStructure tubulaire multicouche (MLT) selon l'une des revendications 1 à 4, dans laquelle au moins une couche (3) est présente, ladite couche (3) ne contenant pas plus de 15% en poids de plastifiant, de préférence pas plus de 1,5% en poids de plastifiant, par rapport au poids total des constituants de la couche (3), avantageusement la couche (3) est dépourvue de plastifiant, 10 ladite couche (3) comprenant majoritairement au moins un polyamide de type aliphatique ou constitué de plus de 75% de motifs aliphatiques, ledit polyamide aliphatique étant choisi parmi : - un polyamide noté A présentant un nombre moyen d'atomes de carbone par atome d'azote noté CA compris de 4 à 8,5, avantageusement de 4 à 7 ; 15 - un polyamide noté B et un nombre moyen d'atomes de carbone par atome d'azote noté Ce, compris de 7 à 10, avantageusement de 7,5 à 9,5 ; - un polyamide noté C présentant un nombre moyen d'atomes de carbone par atome d'azote noté Cc compris de 9 à 18, avantageusement de 10 à 18 ; sous réserve que lorsque ladite couche (3) comprend au moins trois polyamides, l'un 20 au moins desdits polyamides A, B ou C est exclu, ladite couche (3) étant située entre la couche extérieure (2) et la couche barrière (1) ; ou ladite couche (3) est une couche de liant dont l'épaisseur représente jusqu'à 15% de la structure (MLT). 25\n<CLM>\1\tStructure tubulaire multicouche (MLT) selon l'une des revendications 1 à 5, le polyamide de la couche extérieure (2) est un polyamide totalement aliphatique.\n<CLM>\1\tStructure tubulaire multicouche (MLT) selon l'une des revendications 1 à 6, dans laquelle la couche barrière (1) est une couche en PPA ou en polymère fluoré, en 30 particulier de type ETFE, EFEP, CPT.\n<CLM>\1\tStructure tubulaire multicouche (MLT) selon l'une des revendications 1 à 7, dans laquelle le polyamide de la couche extérieure (2) est un polyamide choisi parmi Bou C tels que définis dans la revendication 1, en particulier PA 11, PA12, PA610, PA612, 35 PA1012, les copolyamides correspondants et les mélanges desdits polyamides ou copolyamides, les polyamides obtenus à partir d'un lactame étant avantageusement lavés. 3046827 20\n<CLM>\1\tStructure tubulaire multicouche (MLT) selon l'une des revendications 1 à 8, dans laquelle le PPA ou le polymère fluoré de la couche barrière (1) est conducteur. 5\n<CLM>\1\tStructure tubulaire multicouche (MLT) selon l'une des revendications 5 à 9, dans laquelle le polyamide de la couche (3) est choisi parmi les mélanges binaires : PA6 et PA12, PA6 et PA612, PA6 et PA610, PA12 et PA612, PA12 et PA610, PA1010 et PA612, PA1010 et PA610, PA1012 et PA612, PA1012 et PA610, et les mélanges ternaires : PA6, PA610 et PA12 ; PA6, PA612 et PA12 ; PA6, PA614 et PA12. 10\n<CLM>\1\tStructure tubulaire multicouche (MLT) selon l'une des revendications 5 à 10, dans laquelle au moins une des couches (2) ou (3) comprend au moins un modifiant choc et/ou au moins un additif. 15\n<CLM>\1\tStructure tubulaire multicouche (MLT) selon l'une des revendications 1 à 11, dans laquelle la structure comprend deux couches dans l'ordre suivant (2)11(1), la couche (2) ne contenant pas plus de 1,5% en poids de plastifiant, par rapport au poids total de la composition de chaque couche, en particulier la couche (2) est dépourvue de plastifiant. 20\n<CLM>\1\tStructure tubulaire multicouche (MLT) selon l'une des revendications 3 à 12, dans laquelle la structure comprend trois couches dans l'ordre suivant (2')//(2)//(1), la couche (2') étant telle que définie dans fa revendication 2, la couche (2) ne contenant pas plus de 1,5% en poids de plastifiant, par rapport au poids total de la composition de chaque 25 couche, en particulier la couche (2) est dépourvue de plastifiant.\n<CLM>\1\tStructure tubulaire multicouche (MLT) selon l'une des revendications 5 à 13, dans laquelle la structure comprend trois couches dans l'ordre suivant : (2)//(3)//(1), la couche (3) comprenant du plastifiant, ou la couche (3) lorsqu'elle est 30 différente de la couche de liant est dépourvue de plastifiant.\n<CLM>\1\tStructure tubulaire multicouche (MLT) selon l'une des revendications 5 à 14, dans laquelle la structure comprend les couches dans l'ordre suivant : (2')11(2)11(3)11(1), la couche (3) comprenant du plastifiant, ou la couche (3) est 35 dépourvue de plastifiant. 3046827 21\n<CLM>\1\tUtilisation d'une structure tubulaire multicouche MLT, telle que définie dans l'une des revendications 1 à 15, pour le transport de fluides, en particulier d'essence.\n<CLM>\1\tUtilisation d'une structure tubulaire multicouche MLT, telle que définie dans l'une des 5 revendications 1 à 15, pour satisfaire un test d'extractibles, ledit test consistant notamment à remplir ladite structure tubulaire multicouche MLT d'essence alcoolisée type FAM-B et à chauffer l'ensemble à 60°C pendant 96 heures, puis à le vider en le filtrant dans un bécher, puis à laisser le filtrat du bécher s'évaporer à température ambiante pour enfin peser ce résidu dont la proportion doit être inférieure ou égale à 10 environ 6g/m2 de surface interne de tube.